СЫРЬЕВАЯ СМЕСЬ
RAW MIXTURE

Изобретение относится к составам сырьевых смесей, которые могут быть использованы для изготовления кирпича, черепицы.
Известна сырьевая смесь, содержащая, мас.%: лесс 72,0-74,0; бентонит 22,0-24,0; стеклобой 2,0-6,0 [1]. Морозостойкость изделий из такой смеси составляет 40-50 циклов.
Задачей изобретения является повышение морозостойкости изделий, полученных из сырьевой смеси.
Технический результат достигается тем, что сырьевая смесь, содержащая лесс, бентонит, стеклобой, дополнительно включает каолин и золу-унос при следующем соотношении компонентов, мас.%: лесс 81,0-84,0; бентонит 7,0-11,0; стеклобой 1,0-1,5; каолин 1,0-1,5; зола-унос 5,0-7,0.
В составе сырьевой смеси могут быть использованы лессы, бентониты, каолины любых месторождений; может быть использован бой любого силикатного стекла.
В таблице приведены составы сырьевой смеси.
Таблица
Состав №
Компоненты, мас.%
лесс
бентонит
стеклобой
каолин
зола-унос
1
84,0
7,0
1,0
1,0
7,0
2
82,5
9,0
1,25
1,25
6,0
3
81,0
11,0
1,5
1,5
5,0
Морозостойкость изделий из сырьевой смеси составит 60-70 циклов для всех приведенных в таблице составов.
Компоненты дозируют в требуемых количествах, размалывают сухим способом до порошкообразного состояния и смешивают. Затем готовят сырьевую смесь с влажностью 9-13%. Из полученной сырьевой смеси полусухим способом формуют изделия, которые обжигают при температуре 980-1080°C. Возможно ангобирование поверхности изделий до обжига либо ее глазурование после обжига.
Источники информации
1. SU 1564145, C04B 33/00,1990.